СТЕРЖЕНЬ ДЛЯ АРМИРОВАНИЯ БЕТОНА И СПОСОБ ЕГО ИЗГОТОВЛЕНИЯ

1. Стержень для армирования бетона, содержащий волокнистый наполнитель, пропитанный полимерным связующим на основе эпоксидно-диановой смолы, отвердителя изометилтетрагидрофталевого ангидрида, ускорителя полимеризации УП-606/2, отличающийся тем, что полимерное связующее дополнительно содержит продукт взаимодействия эпоксидной алифатической смолы ТЭГ-1 с уретановым каучуком при следующих соотношениях компонентов, мас.%:
волокнистый наполнитель
49,8-69,13
эпоксидная смола ЭД-20
17,1-27,6
изометилтетрагидрофталевый ангидрид
13,6-22,1
продукт взаимодействия эпоксидной
алифатической смолы
ТЭГ-1 с уретановым каучуком
0,12-0,42
ускоритель УП 606/2
0,05-0,08
2. Способ изготовления стержня для армирования бетона, включающий термообработку волокнистого наполнителя, пропитку его полимерным связующим, протягивание через отжимное устройство, формование поперечного профиля стержня и отверждение полимерного связующего, отличающийся тем, что как минимум из одной нити волокнистого наполнителя скручивают как минимум один усиливающий жгут, который пропитывают полимерным связующим и объединяют с нитями волокнистого наполнителя в единый стержень.
3. Способ по п.2, отличающийся тем, что массовая доля усиливающих жгутов не превышает 30% общей массы волокнистого наполнителя.
4. Способ по п.2, отличающийся тем, что отверждение осуществляют в режиме ступенчатого нагрева путем протягивания отформованного стержня через три термокамеры соответственно при температурах, °С: 145-150, 190-200, 145-150.
5. Способ по п.2, отличающийся тем, что скорость протягивания составляет 0,055-0,067 м/с.
6. Способ по п.2, отличающийся тем, что формование осуществляют путем протягивания пропитанных нитей и жгутов через отжимное устройство с последующим объединением их в единый стержень путем спиральной намотки обмоточным жгутом.